(57)【要約】【課題】経済的かつ効率的に、精密なプリント配線板を製造するためのキット、方法、及び基板を提供すること。【解決手段】酸化第一銅微粒子を含む層を有する基板と、酸解離定数（ｐＫａ）が水中で−２以上の酸性の現像用化合物を含む現像液とを有する、プリント配線板製造用キット。【選択図】図１
2018044202.tif 000002
【特許請求の範囲】
【請求項１】
酸化第一銅微粒子を含む層を有する基板と、
酸解離定数（ｐＫａ）が水中で−２以上の酸性の現像用化合物を含む現像液と
を有する、プリント配線板製造用キット。
【請求項２】
前記現像用化合物は、チオール、リン酸、ホスホン酸、カルボン酸、スルホン酸並びにこれらのエステル及び塩からなる群から選択される少なくとも１つの官能基を有する、請求項１に記載のプリント配線板製造用キット。
【請求項３】
前記酸化第一銅微粒子の平均二次粒子径が５００ｎｍ以下である、請求項１又は２に記載のプリント配線板製造用キット。
【請求項４】
前記酸化第一銅を含む層の表面粗さ（Ｒａ）が５μｍ以下である、請求項１〜３のいずれか一項に記載のプリント配線板製造用キット。
【請求項５】
前記現像用化合物の分子量が５，０００以下である、請求項１〜４のいずれか一項に記載のプリント配線板製造用キット。
【請求項６】
前記基板は、前記基板と前記酸化第一銅微粒子を含む層との間に配置されたコーティング層を更に有し、前記コーティング層は−ＯＨ基を有するコーティング用化合物を含む、請求項１〜５のいずれか一項に記載のプリント配線板製造用キット。
【請求項７】
前記−ＯＨ基は、Ａｒ−ＯＨ基（Ａｒは芳香族を指す）及び／又はＳｉ−ＯＨ基である、請求項６に記載のプリント配線板製造用キット。
【請求項８】
前記基板は、前記基板と前記酸化第一銅微粒子を含む層との間に配置されたコーティング層を更に有し、前記コーティング層は、Ａｒ−Ｏ構造（Ａｒは芳香族を指す）及び／又はＳｉ−Ｏ構造を有する、請求項１〜７のいずれか一項に記載のプリント配線板製造用キット。
【請求項９】
前記基板の荷重たわみ温度が２５０℃以下である、請求項１〜８のいずれか一項に記載のプリント配線板製造用キット。
【請求項１０】
酸化第一銅微粒子を含む層を有する基板の選択された領域に光を照射して、導電性パターンを得る、光照射工程と、
酸解離定数（ｐＫａ）が水中で−２以上の酸性の現像用化合物を含む現像液で前記基板を洗浄して、非照射部の前記酸化第一銅微粒子を除去する、現像工程と
を含む、プリント配線板の製造方法。
【請求項１１】
前記現像用化合物は、チオール、リン酸、ホスホン酸、カルボン酸、スルホン酸並びにこれらのエステル及び塩からなる群から選択される少なくとも１つの官能基を有する、請求項１０に記載の方法。
【請求項１２】
前記光照射工程の前に、基板上に酸化第一銅微粒子を含む分散体を塗布して乾燥させることにより、前記酸化第一銅微粒子を含む層を有する基板を形成する工程を更に含む、請求項１０又は１１に記載の方法。
【請求項１３】
前記酸化第一銅微粒子の平均二次粒子径が５００ｎｍ以下である、請求項１０〜１２のいずれか一項に記載の方法。
【請求項１４】
前記酸化第一銅を含む層の表面粗さ（Ｒａ）が５μｍ以下である、請求項１０〜１３のいずれか一項に記載の方法。
【請求項１５】
前記現像用化合物の分子量が５，０００以下である、請求項１０〜１４のいずれか一項に記載の方法。
【請求項１６】
前記酸化第一銅微粒子を含む層を形成する前に、前記基板上に−ＯＨ基を有するコーティング用化合物を含むコーティング層を形成することを更に含む、請求項１２〜１５のいずれか一項に記載の方法。
【請求項１７】
前記−ＯＨ基は、Ａｒ−ＯＨ基（Ａｒは芳香族を指す）及び／又はＳｉ−ＯＨ基である、請求項１６に記載の方法。
【請求項１８】
前記酸化第一銅微粒子を含む層を形成する前に、前記基板上に、Ａｒ−Ｏ構造（Ａｒは芳香族を指す）及び／又はＳｉ−Ｏ構造を有するコーティング用化合物を含むコーティング層を形成することを更に含む、請求項１２〜１７のいずれか一項に記載の方法。
【請求項１９】
前記光照射工程の後であって前記現像工程の前に、照射部に保護剤によって保護膜を形成することを更に含む、請求項１０〜１８のいずれか一項に記載の方法。
【請求項２０】
前記保護剤が疎水性材料である、請求項１９に記載の方法。
【請求項２１】
前記光照射工程は、エネルギー密度１ｋＷ／ｃｍ２以上の光を照射することを含む、請求項１０〜２０のいずれか一項に記載の方法。
【請求項２２】
前記基板の荷重たわみ温度が２５０℃以下である、請求項１０〜２１のいずれか一項に記載の方法。
【請求項２３】
基板と、前記基板上に配置されたコーティング層と、前記コーティング層上に配置された酸化第一銅微粒子を含む層とを有するプリント配線板製造用基板であって、前記コーティング層は−ＯＨ基を有するコーティング用化合物を含む、プリント配線板製造用基板。
【請求項２４】
前記−ＯＨ基は、Ａｒ−ＯＨ基（Ａｒは芳香族を指す）及び／又はＳｉ−ＯＨ基である、請求項２３に記載のプリント配線板製造用基板。
【請求項２５】
基板と、前記基板上に配置されたコーティング層と、前記コーティング層上に配置された酸化第一銅微粒子を含む層とを有するプリント配線板製造用基板であって、前記コーティング層はＡｒ−Ｏ構造（Ａｒは芳香族を指す）及び／又はＳｉ−Ｏ構造を有するコーティング用化合物を含む、請求項２３又は２４に記載のプリント配線板製造用基板。
【請求項２６】
前記酸化第一銅微粒子の平均二次粒子径が５００ｎｍ以下である、請求項２３〜２５のいずれか一項に記載のプリント配線板製造用基板。
【請求項２７】
前記酸化第一銅を含む層の表面粗さ（Ｒａ）が５μｍ以下である、請求項２３〜２６のいずれか一項に記載のプリント配線板製造用基板。
【請求項２８】
前記基板の荷重たわみ温度が２５０℃以下である、請求項２３〜２７のいずれか一項に記載のプリント配線板製造用基板。
【発明の詳細な説明】
【技術分野】
【０００１】
本発明は、プリント配線板を製造するためのキット、方法、及び基板に関する。
【背景技術】
【０００２】
従来のプリント配線板の製造方法は、一般的に、金属箔を貼り合せた基板上にフォトレジスト等を塗布し、所望の回路パターンを露光し、ケミカルエッチングによりパターンを形成する。しかしながら、この方法では、高性能な導電性基板を製造することができるが、露光、現像、エッチング、レジスト洗浄等の工程数が多く煩雑であるとともに、フォトレジスト材料を使用するため経済性や生産性の観点から好ましくないといった欠点がある。そこで、近年、金属や金属酸化物を分散させた分散体を用いて基板にパターンを直接印刷する方法が注目されている。このような、基板にパターンを直接印刷する方法は、フォトレジスト等を用いる必要がないため、きわめて経済性及び生産性が高い。
【０００３】
例えば、非特許文献１は、基板上に銀ナノ粒子を含むペーストを塗布し、レーザ照射により必要箇所を焼結して導電性パターンを得て、その後レーザを照射していない部分をトルエンにより除去して配線部分を残すことによりプリント配線板を製造する方法を記載している。
【０００４】
特許文献１は、（ステップ１）銅粒子、酸化銅粒子及びこれらの混合物からなる群より選択された銅系粒子の分散液を用意する段階；（ステップ２）前記銅系粒子の分散液を基板に所定形状で印刷または充填して銅系粒子パターン層を形成する段階；及び（ステップ３）前記銅系粒子パターン層にレーザを照射し、前記銅系粒子パターン層に含まれた銅系粒子を焼成しながら相互連結させる段階を含む、プリント配線板の製造方法を記載している。
【０００５】
また、特許文献２は、一般式ＡｇｘＣｕ１−ｘ（ただし、０．００１≦Ｘ≦０．４であり、Ｘは原子比を示す）で表される銀−銅合金と、特定の感光性樹脂組成物とを含む、光重合性導電ペーストを記載している。特許文献２では、基板上に上記光重合性導電ペーストを塗布し、超高圧水銀灯などの特定波長の光に露光してパターニングし、その後５００℃以上に焼結することにより導電性パターンを得ている。
【先行技術文献】
【特許文献】
【０００６】
【特許文献１】特表２０１０−５３４９３２号公報
【特許文献２】特開平６−２２８４４２号公報
【非特許文献】
【０００７】
【非特許文献１】山▲崎▼和彦、及び前川克廣著、「エレクトロニクス実装用銀ナノ粒子ペーストのレーザ焼結特性」、レーザ加工学会誌、一般社団法人レーザ加工学会、２０１２年１０月、第１９巻、第３号、Ｐ．４２−４７
【発明の概要】
【発明が解決しようとする課題】
【０００８】
しかしながら、非特許文献１に記載の方法は銀を使用するため依然として高コストである。特許文献１は、得られた導電性パターンの現像工程を記載していない。酸化第一銅から形成した導電性パターンは現像時に抵抗が変化することがあるため、いかなる方法であれば経済的かつ効率的に、精密なプリント配線板を製造する導電性パターンを効率的に得られるのか不明であった。また、非特許文献１に記載されているように、現像液としてトルエンを用いると、基剤として耐溶剤性の低い樹脂、例えばポリエチレンテレフタレート（ＰＥＴ）を用いることができない。
【０００９】
特許文献２に記載の方法は合金粒子に加えて特定の感光性樹脂組成物を必要とし、露光のみでは導電化せず、また、パターニングの後に焼結工程を必要とするため、経済性及び生産性において未だ改善の余地があることが分かった。
【課題を解決するための手段】
【００１０】
本願発明者らは、上記課題を解決するため鋭意検討を重ねた結果、酸化第一銅微粒子を含む層を有する基板を露光しパターニングした後、特定の現像用化合物を含む現像液で現像することにより上記課題を解決できることを見いだし、本発明を完成するに至った。すなわち、本発明は以下のとおりである。
〔１〕
酸化第一銅微粒子を含む層を有する基板と、
酸解離定数（ｐＫａ）が水中で−２以上の酸性の現像用化合物を含む現像液と
を有する、プリント配線板製造用キット。
〔２〕
上記現像用化合物は、チオール、リン酸、ホスホン酸、カルボン酸、スルホン酸並びにこれらのエステル及び塩からなる群から選択される少なくとも１つの官能基を有する、項目１に記載のプリント配線板製造用キット。
〔３〕
上記酸化第一銅微粒子の平均二次粒子径が５００ｎｍ以下である、項目１又は２に記載のプリント配線板製造用キット。
〔４〕
上記酸化第一銅を含む層の表面粗さ（Ｒａ）が５μｍ以下である、項目１〜３のいずれか一項に記載のプリント配線板製造用キット。
〔５〕
上記現像用化合物の分子量が５，０００以下である、項目１〜４のいずれか一項に記載のプリント配線板製造用キット。
〔６〕
上記基板は、上記基板と上記酸化第一銅微粒子を含む層との間に配置されたコーティング層を更に有し、上記コーティング層は−ＯＨ基を有するコーティング用化合物を含む、項目１〜５のいずれか一項に記載のプリント配線板製造用キット。
〔７〕
上記−ＯＨ基は、Ａｒ−ＯＨ基（Ａｒは芳香族を指す）及び／又はＳｉ−ＯＨ基である、項目６に記載のプリント配線板製造用キット。
〔８〕
上記基板は、上記基板と上記酸化第一銅微粒子を含む層との間に配置されたコーティング層を更に有し、上記コーティング層は、Ａｒ−Ｏ構造（Ａｒは芳香族を指す）及び／又はＳｉ−Ｏ構造を有する、項目１〜７のいずれか一項に記載のプリント配線板製造用キット。
〔９〕
上記基板の荷重たわみ温度が２５０℃以下である、項目１〜８のいずれか一項に記載のプリント配線板製造用キット。
〔１０〕
酸化第一銅微粒子を含む層を有する基板の選択された領域に光を照射して、導電性パターンを得る、光照射工程と、
酸解離定数（ｐＫａ）が水中で３以上の酸性の現像用化合物を含む現像液で上記基板を洗浄して、非照射部の上記酸化第一銅微粒子を除去する、現像工程と
を含む、プリント配線板の製造方法。
〔１１〕
上記現像用化合物は、チオール、リン酸、ホスホン酸、カルボン酸、スルホン酸並びにこれらのエステル及び塩からなる群から選択される少なくとも１つの官能基を有する、項目１０に記載の方法。
〔１２〕
上記光照射工程の前に、基板上に酸化第一銅微粒子を含む分散体を塗布して乾燥させることにより、上記酸化第一銅微粒子を含む層を有する基板を形成する工程を更に含む、項目１０又は１１に記載の方法。
〔１３〕
上記酸化第一銅微粒子の平均二次粒子径が５００ｎｍ以下である、項目１０〜１２のいずれか一項に記載の方法。
〔１４〕
上記酸化第一銅を含む層の表面粗さ（Ｒａ）が５μｍ以下である、項目１０〜１３のいずれか一項に記載の方法。
〔１５〕
上記現像用化合物の分子量が５，０００以下である、項目１０〜１４のいずれか一項に記載の方法。
〔１６〕
上記酸化第一銅微粒子を含む層を形成する前に、上記基板上に−ＯＨ基を有するコーティング用化合物を含むコーティング層を形成することを更に含む、項目１２〜１５のいずれか一項に記載の方法。
〔１７〕
上記−ＯＨ基は、Ａｒ−ＯＨ基（Ａｒは芳香族を指す）及び／又はＳｉ−ＯＨ基である、項目１６に記載の方法。
〔１８〕
上記酸化第一銅微粒子を含む層を形成する前に、上記基板上に、Ａｒ−Ｏ構造（Ａｒは芳香族を指す）及び／又はＳｉ−Ｏ構造を有するコーティング用化合物を含むコーティング層を形成することを更に含む、項目１２〜１７のいずれか一項に記載の方法。
〔１９〕
上記光照射工程の後であって上記現像工程の前に、照射部に保護剤によって保護膜を形成することを更に含む、項目１０〜１８のいずれか一項に記載の方法。
〔２０〕
上記保護剤が疎水性材料である、項目１９に記載の方法。
〔２１〕
上記光照射工程は、エネルギー密度１ｋＷ／ｃｍ２以上の光を照射することを含む、項目１０〜２０のいずれか一項に記載の方法。
〔２２〕
上記基板の荷重たわみ温度が２５０℃以下である、項目１０〜２１のいずれか一項に記載の方法。
〔２３〕
基板と、上記基板上に配置されたコーティング層と、上記コーティング層上に配置された酸化第一銅微粒子を含む層とを有するプリント配線板製造用基板であって、上記コーティング層は−ＯＨ基を有するコーティング用化合物を含む、プリント配線板製造用基板。
〔２４〕
上記−ＯＨ基は、Ａｒ−ＯＨ基（Ａｒは芳香族を指す）及び／又はＳｉ−ＯＨ基である、項目２３に記載のプリント配線板製造用基板。
〔２５〕
基板と、上記基板上に配置されたコーティング層と、上記コーティング層上に配置された酸化第一銅微粒子を含む層とを有するプリント配線板製造用基板であって、上記コーティング層はＡｒ−Ｏ構造（Ａｒは芳香族を指す）及び／又はＳｉ−Ｏ構造を有するコーティング用化合物を含む、項目２３又は２４に記載のプリント配線板製造用基板。
〔２６〕
上記酸化第一銅微粒子の平均二次粒子径が５００ｎｍ以下である、項目２３〜２５のいずれか一項に記載のプリント配線板製造用基板。
〔２７〕
上記酸化第一銅を含む層の表面粗さ（Ｒａ）が５μｍ以下である、項目２３〜２６のいずれか一項に記載のプリント配線板製造用基板。
〔２８〕
上記基板の荷重たわみ温度が２５０℃以下である、項目２３〜２７のいずれか一項に記載のプリント配線板製造用基板。
【発明の効果】
【００１１】
本発明によれば、経済的かつ効率的に、精密なプリント配線板を製造するためのキット、方法、及び基板を提供することができる。
【図面の簡単な説明】
【００１２】
【図１】本発明の実施形態によるプリント配線板の製造方法の例を示す模式図である。
【図２】従来のプリント配線板の一般的な製造方法を示す模式図である。
【図３】本発明の好ましい実施形態によるプリント配線板の製造方法の例を示す模式図である。
【発明を実施するための形態】
【００１３】
以下、本発明の実施形態（以下、「本実施形態」という。）を詳細に説明するが、本発明は本実施形態に限定されるものではない。本実施形態の各数値範囲における上限値及び下限値は任意に組み合わせて好ましい数値範囲を構成することができる。
【００１４】
《プリント配線板製造用キット》
本実施形態のプリント配線板製造用キットは、酸化第一銅微粒子を含む層を有する基板と、酸解離定数（ｐＫａ）が水中で−２以上の酸性の化合物（本願明細書において、単に用語を区別する目的で、「現像用化合物」ともいう。）を含む現像液とを有する。
【００１５】
本実施形態のプリント配線板製造用キットは、酸化第一銅微粒子を含む層を有する基板と組み合わせて、上記特定の現像液を有することにより、酸化第一銅微粒子を含む層をより迅速に除去することができ、現像による導電性パターンの抵抗の増加が少なく、より精密な導電性パターンを形成することができる。
【００１６】
〈基板〉
基板は、酸化第一銅微粒子を含む層を有する。導電性パターンを形成するために用いる前駆体粒子としての酸化第一銅は、非特許文献１に記載の銀粒子等と比較して低コストであり、酸化劣化しない点で有利である。
【００１７】
酸化第一銅微粒子を含む層は、基板表面のうち少なくともレーザを照射する領域に形成されていればよい。酸化第一銅微粒子を含む層は、片面若しくは両面の全体に形成されていてもよく、又はレーザを照射する領域に沿ったパターンで形成されていてもよい。レーザを照射する領域に沿ったパターンで形成されている場合、酸化第一銅微粒子の使用量を低減できる。
【００１８】
基板は、基板と記酸化第一銅微粒子を含む層との間に配置されたコーティング層を更に有することが好ましい。コーティング層は、−ＯＨ基を有する化合物（本願明細書において、単に用語を区別する目的で、「コーティング用化合物」ともいう）を含むことが更に好ましい。他の側面において、コーティング化合物は、−Ａｒ−Ｏ構造又は−Ｍ−Ｏ構造を有することもまた好ましい。ここで、Ａｒは芳香族を、Ｍは金属原子を指す。基板が上記コーティング層を有すると、レーザの熱が基板まで伝わりにくく、基板として耐熱性の低い樹脂、例えばポリエチレンテレフタレート（ＰＥＴ）樹脂であっても使用することができ、汎用性が高くなる。また、基板が上記コーティング層を有すると、光照射による酸化第一粒子を含む層の爆散を低減することができ、基板と銅配線パターンとの密着性がより良好になるため好ましい。
【００１９】
−ＯＨ基は、特に芳香族性水酸基（すなわち、−Ａｒ−ＯＨ基）又は金属原子に結合した水酸基（すなわち、−Ｍ−ＯＨ基）であることが好ましい。−Ａｒ−ＯＨ基及び−Ｍ−ＯＨ基の−ＯＨ基は活性が高く、基板や酸化第一銅微粒子を含む層との密着性に優れる傾向にある。
【００２０】
−Ａｒ−ＯＨ基における芳香族（Ａｒ）としては、例えば、ベンゼン、ナフタレン、アントラセン、テトラセン、ペンタセン、フェナントレン、ピレン、ペリレン、及びトリフェニレン等の芳香族炭化水素；並びに、チオフェン、チアゾール、ピロール、フラン、ピリジン、ピラゾール、イミダゾール、ピリダジン、ピリミジン、及びピラジン等の複素芳香族が挙げられる。芳香族構造のπ電子系に含まれる電子数は、２２以下であることが好ましく、１４以下であることがより好ましく、１０以下であることがさらに好ましい。π電子系に含まれる電子数が２２以下であると結晶性が高くなりすぎず、柔軟で平滑性の高い層を得やすくなる。芳香族構造は、芳香環に結合した水素の一部が官能基によって置換されていてもよい。官能基としては、例えば、ハロゲン、アルキル基（例えばメチル基、イソプロピル基、ターシャリーブチル基等）、アリール基（例えばフェニル基、ナフチル基、チエニル基等）、ハロアリール基（例えばペンタフルオロフェニル基、３−フルオロフェニル基、３，４，５−トリフルオロフェニル基等）、アルケニル基、アルキニル基、アミド基、アシル基、アルコキシ基（例えばメトキシ基等）、アリールオキシ基（例えばフェノキシ基、ナフチル基等）、ハロアルキル基（例えばパーフルオロアルキル基等）、チオシアノ基、及び水酸基等を挙げることができる。−Ａｒ−ＯＨ基としては、特にフェノール（−Ｐｈ−ＯＨ）基が好ましい。
【００２１】
−Ｍ−ＯＨ基における金属原子（Ｍ）としては、ケイ素、銀、銅、アルミニウム、ジルコニウム、チタン、ハフニウム、タンタル、錫、カルシウム、セリウム、クロム、コバルト、ホルミウム、ランタン、マグネシウム、マンガン、モリブデン、ニッケル、アンチモン、サマリウム、テルビウム、タングステン、イットリウム、亜鉛、及びインジウム等が挙げられる。コーティング層に絶縁性を要する場合は、−Ｓｉ−ＯＨ、又はＺｒ−ＯＨを用いることが好ましく、コーティング層に導電性を要する場合は、−Ｔｉ−ＯＨ、又は−Ｚｎ−ＯＨを用いることが好ましい。
【００２２】
Ａｒ−Ｏ構造における芳香族は、上記−Ａｒ−ＯＨ基における芳香族と同様のものを用いることができる。特に、Ａｒ−Ｏ構造としては、Ｐｈ−Ｏ構造が好ましい。
【００２３】
Ｍ−Ｏ構造における金属原子は、上記−Ｍ−ＯＨ基における金属原子と同様のものを用いることができる。特に、Ｍ−Ｏ構造としては、Ｓｉ−Ｏ構造、Ｔｉ−Ｏ構造、Ｚｎ−Ｏ構造、及びＺｒ−Ｏ構造が好ましい。
【００２４】
Ｓｉ−Ｏ構造を有するコーティング用化合物としては、例えばシリカ系化合物、例えば二酸化ケイ素（ＳｉＯ２）、シリコーン系化合物、例えばポリシロキサン、例えばアルキルポリシロキサン、例えばジメチルポリシロキサン等が挙げられる。
【００２５】
コーティング用化合物としては、例えば、ポリイミド、ポリエチレンテレフタレート（ＰＥＴ）、ポリエーテルサルフォン（ＰＥＳ）、ポリエチレンナフタレート（ＰＥＮ）、ポリエステル、ポリカーボネート（ＰＣ）、ポリビニルアルコール（ＰＶＡ）、ポリビニルブチラール（ＰＶＢ）、ポリアセタール、ポリアリレート（ＰＡＲ）、ポリアミド（ＰＡ）、ポリアミドイミド（ＰＡＩ）、ポリエーテルイミド（ＰＥＩ）、ポリフェニレンエーテル（ＰＰＥ）、ポリフェニレンサルファイド（ＰＰＳ）、ポリエーテルケトン（ＰＥＫ）、ポリフタルアミド（ＰＰＡ）、ポリエーテルニトリル（ＰＥＮ）、ポリベンズイミダゾール（ＰＢＩ）、ポリカルボジイミド、ポリシロキサン、ポリメタクリルアミド、ニトリルゴム、アクリルゴム、ポリエチレンテトラフルオライド、エポキシ樹脂、フェノール樹脂、メラミン樹脂、ウレア樹脂、ポリメタクリル酸メチル樹脂（ＰＭＭＡ）、ポリブテン、ポリペンテン、エチレン−プロピレン共重合体、エチレン−ブテン−ジエン共重合体、ポリブタジエン、ポリイソプレン、ポリクロロプレン、エチレン−プロピレン−ジエン共重合体、ニトリルゴム、クロロスルホン化ポリエチレン、アクリルゴム、エピクロルヒドリンゴム、ウレタンゴム、ブチルゴム、フッ素ゴム、ポリメチルペンテン（ＰＭＰ）、ポリスチレン（ＰＳ）、スチレン−ブタジエン共重合体、ポリエチレン（ＰＥ）、ポリ塩化ビニル（ＰＶＣ）、ポリフッ化ビニリデン（ＰＶＤＦ）、ポリエーテルエーテルケトン（ＰＥＥＫ）、フェノールノボラック樹脂、ベンゾシクロブテン、ポリビニルフェノール、ポリクロロピレン、ポリオキシメチレン、ポリスルホン（ＰＳＦ）及びシリコーン樹脂等に、上記−ＯＨ基、及び／又はＡｒ−Ｏ構造若しくはＭ−Ｏ構造を導入した材料が挙げられる。コーティング用化合物としては、特に、フェノール樹脂、フェノールノボラック樹脂、ポリビニルフェノール、ポリイミドが好ましい。
【００２６】
コーティング層の厚さの上限値は特に限定されないが、好ましくは２０μｍ以下、より好ましくは５μｍ以下、更に好ましくは１μｍ以下であり、下限値は好ましくは０．０１μｍ以上、より好ましくは０．０５μｍ以上、更に好ましくは０．２μｍ以上である。
【００２７】
酸化第一銅微粒子の平均二次粒子径は、好ましくは５００ｎｍ以下、より好ましくは２００ｎｍ以下、更に好ましくは８０ｎｍ以下である。平均二次粒子径とは、酸化第一銅微粒子の一次粒子が複数個集まって形成される凝集体（二次粒子）の平均粒子径をいう。酸化第一銅微粒子の平均二次粒子径が５００ｎｍ以下であると、基板上により微細なパターンを形成することができるため好ましい。
【００２８】
酸化第一銅微粒子の平均一次粒子径の上限値は、好ましくは１００ｎｍ以下、より好ましくは５０ｎｍ以下、更に好ましくは２０ｎｍ以下であり、下限値は、好ましくは１ｎｍ以上、より好ましくは５ｎｍ以上、更に好ましくは１０ｎｍ以上である。平均一次粒子径が１００ｎｍ以下であると、表面エネルギーが大きくなって、融点が低下するため低エネルギーで導電パターンを形成することができ、また、基板上により微細なパターンを形成することができるため好ましい。平均一次粒子径が１ｎｍ以上であると、酸化第一銅を含む層の良好な分散性を得ることができるため好ましい。
【００２９】
酸化第一銅を含む層における粒子の含有率の下限値は、酸化第一銅を含む層の全質量を基準として、好ましくは４０質量％以上、より好ましくは５５質量％以上、更に好ましくは７０質量％以上であり、上限値は、好ましくは９８質量％以下、より好ましくは９５質量％以下、更に好ましくは９０質量％以下である。酸化第一銅を含む層における粒子の含有率が９０質量％以下であると、粒子の凝集を抑制し易くなる傾向がある。含有率が４０質量％以上であると、得られる導電パターンが過度に薄くならず、導電性が良好となる傾向があるので好ましい。
【００３０】
酸化第一銅を含む層の表面粗さ（Ｒａ）は、好ましくは５μｍ以下、より好ましくは１μｍ以下、更に好ましくは０．１μｍ以下である。表面粗さ（Ｒａ）が５μｍ以下であると、基板上により微細なパターンを形成することができるため好ましい。
【００３１】
基板に用いる材料としては特に限定されず、例えば硬質材料、例えばガラス−エポキシコンポジット、テフロン（登録商標）、アルミナ、及びセラミックス等；フレキシブル材料、例えばポリイミド（ＰＩ）、ポリエチレンテレフタレート（ＰＥＴ）、ポリエチレンナフタレート（ＰＥＮ）、及びポリエステル（ＰＥ）、並びにこれらの組合せが挙げられる。
【００３２】
基板の荷重たわみ温度は、好ましくは２５０℃以下、より好ましくは２４０℃以下、更に好ましくは２３０℃以下である。基板の荷重たわみ温度が２５０℃以下であると、よりフレキシブルで、他の層との密着性に優れる傾向があるため好ましい。基板の荷重たわみ温度が２５０℃以下である基板としては、限定されないが、ポリエチレンテレフタレート（ＰＥＴ）が挙げられる。
【００３３】
〈現像液〉
本実施形態において、現像液は、酸性の現像用化合物を含む。
【００３４】
現像用化合物の酸解離定数（ｐＫａ）は、水中においては、−２以上である。酸解離定数（ｐＫａ）は、水中で１５以下であることが好ましく、１１以下であることがより好ましく、６以下であることがさらに好ましく；−２以上であることが好ましく、２以上であることがより好ましく、３以上であることがさらに好ましい。１５以下であれば酸化銅を溶出することができ、−３以上であれば銅を溶解しない。また、現像用化合物の酸解離定数（ｐＫａ）は、ＤＭＳＯ中においては、２８以下であることが好ましく、２２以下であることがより好ましく、１５以下であることがさらに好ましく；１以上であることが好ましく、６以上であることがより好ましく、１０以上であることがさらに好ましい。
【００３５】
現像用化合物は、チオール、リン酸、ホスホン酸、カルボン酸、スルホン酸並びにこれらのエステル及び塩からなる群から選択される少なくとも１つの官能基を有してもよい。
【００３６】
理論に限定されないが、酸性の現像用化合物は、酸化第一銅を塩にして溶解させることにより除去することができるか、酸化第一銅微粒子に吸着し、これをほぐして現像液中に分散させることができるため、良好な現像特性を有すると考えられる。カルボン酸、並びにそのエステル及び塩からなる群から選択される少なくとも１つの官能基を有する現像用化合物は、主に酸化第一銅を塩にして溶解させることにより除去することができるため、良好な現像特性を有すると考えられる。チオール、並びにそのエステル及び塩からなる群から選択される少なくとも１つの官能基を有する現像用化合物は、主に酸化第一銅微粒子に吸着し、これをほぐして現像液中に分散させることができるため、良好な現像特性を有すると考えられる。また、リン酸、ホスホン酸、スルホン酸並びにそのエステル及び塩からなる群から選択される少なくとも１つの官能基を有する現像用化合物は、上記の塩形成による溶解、及び吸着による分散の両方の機構により、良好な現像特性を有すると考えられる。
【００３７】
現像用化合物としては、好ましくは、チオール、リン酸エステル、ホスホン酸、スルホン酸及びカルボン酸からなる群から選択される少なくとも一つの官能基を有する化合物が挙げられる。
【００３８】
カルボン酸としては、飽和脂肪酸（例えば、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、及びステアリン酸等）、不飽和脂肪酸（例えば、オレイン酸、リノール酸、リノレン酸、アラキドン酸、エイコサペンタエン酸、ドコサヘキサエン酸、及びソルビン酸等）、ヒドロキシ酸（例えば、乳酸、リンゴ酸、及びクエン酸等）、芳香族カルボン酸（例えば安息香酸、フタル酸、イソフタル酸、テレフタル酸、サリチル酸、没食子酸、メリト酸、及びけい皮酸等）、ジカルボン酸（例えば、シュウ酸、マロン酸、コハク酸、グルタル酸、アジピン酸、フマル酸、及びマレイン酸等）、トリカルボン酸（例えばアコニット酸等）、オキソカルボン酸（例えば、ピルビン酸、オキサロ酢酸等）、アミノ酸（例えば、アラニン、アルギニン、アスパラギン、アスパラギン酸、システイン、グルタミン、グルタミン酸、グリシン、ヒスチジン、イソロイシン、ロイシン、リシン、メチオニン、フェニルアラニン、プロリン、セリン、トレオニン、トリプトファン、チロシン、バリン、シスチン、ヒドロキシプロリン、ヒドロキシリシン、サイロキシン、Ｏ−ホスホセリン、デスモシン、サルコシン、オルニチン、シトルリン、クレアチン、γ−アミノ酪酸、オパイン、トリメチルグリシン、テアニン、トリコロミン酸、カイニン酸、ドウモイ酸、イボテン酸、及びアクロメリン酸等）、ハロゲン化カルボン酸（例えばクロロ酢酸、ジクロロ酢酸、トリクロロ酢酸、及びトリフルオロ酢酸等）等が挙げられ、好ましくは酢酸が挙げられる。
【００３９】
チオールとしては、アルカンチオール、フルオロアルカンチオール、分岐アルカンチオール、アミド結合を有するチオール、アミノ基を有するチオール、エステル結合を有するチオール、炭素間二重結合を有するチオール、ジチオール、−ＳＨ基を有する有機塩、オキシエチレン骨格を有するチオール、複素環骨格を有するチオール、−ＯＨ基を有するチオール、有機金属錯体骨格を有するチオール、アジド基を有するチオール、カルボキシ基を有するチオール、ホスホン酸基を有するチオール、ＮＨＳ基を有するチオール、ハロゲンを有するチオール、芳香環を有するチオール、脂環式化合物骨格を有するチオール、及びホウ素化合物骨格を有するチオール等が挙げられる。
【００４０】
アルカンチオールとしては、例えば、エタンチオール、ブタンチオール、デカンチオール、ヘプタンチオール、ヘキサデカンチオール、ヘキサンチオール、ノナンチオール、オクタデカンチオール、オクタンチオール、ペンタンチオール、ペンタデカンチオール、プロパンチオール、テトラデカンチオール、及びウンデカンチオール等が挙げられる。
【００４１】
フルオロアルカンチオールとしては、例えば、１１−メルカプトウンデシルトリフルオロアセテート、１Ｈ，１Ｈ，２Ｈ，２Ｈ−パーフルオロデカンチオール、及び３，３，４，４，５，５，６，６，６−ノナフルオロ−１−ヘキサンチオール等が挙げられる。
【００４２】
分岐アルカンチオールとしては、例えば、２−エチルヘキサンチオール、２−メチル−１−プロパンチオール、２−メチルー２−プロパンチオール、３−メチル−１−ブタンチオール、ｔｅｒｔ−ドデシルメルカプタン、及びｔｅｒｔ−ノニルメルカプタン等が挙げられる。
【００４３】
アミド結合を有するチオールとしては、例えば、３−メルカプト−Ｎ−ノニルプロピオンアミド、及び１１−メルカプトウンデカンアミド等が挙げられる。
【００４４】
シアノ基を有するチオールとしては、例えば、４−シアノ−１−ブタンチオール等が挙げられる。
【００４５】
アミノ基を有するチオールとしては、例えば、アミノアルカンチオール等が挙げられる。
【００４６】
エステル結合を有するチオールとして、例えば、ブチル３−メルカプトプロピオネート、及び３−メルカプトプロピオン酸メチル等が挙げられる。
【００４７】
炭素間二重結合を有するチオールとしては、例えば、ｃｉｓ−９−オクタデセン−１−チオール等）、ジチオール（１，１１−ウンデカンジチオール、１，１６−ヘキサデカンジチオール、１，２−エタンジチオール、１，３−プロパンジチオール、１，４−ブタンジチオール、１，５−ペンタンジチオール、１，６−ヘキサンジチオール、１，８−オクタンジチオール、１，９−ノナンジチオール、２，２‘−（エチレンジオキシ）ジエタンチオール、２，３−ブタンジチオール、５，５’−ビス（メルカプトメチル）−２，２‘−ビピリジン、ヘキサ（エチレングリコール）ジチオール、テトラ（エチレングリコール）ジチオール、ベンゼン−１，４−ジチオール、及び１，４−ベンゼンジメタンチオール等が挙げられる。
【００４８】
チオール基を有する有機塩としては、例えば、（１１−メルカプトウンデシル）−Ｎ，Ｎ，Ｎ−トリメチルアンモニウムブロマイド、１１−アミノ−１−ウンデカンチオール塩酸塩、１６−アミノ−１−ヘキサデカンチオール塩酸塩、３−アミノ−１−プロパンチオール塩酸塩、６−アミノ−１−ヘキサンチオール塩酸塩、及び８−アミノ−１−オクタンチオール塩酸塩等が挙げられる。
【００４９】
オキシエチレン骨格を有するチオールとしては、例えば、（１１−メルカプトウンデシル）テトラ（エチレングリコール）、及びトリエチレングリコールモノ−１１−メルカプトウンデシルエーテル等が挙げられる。
【００５０】
複素環骨格を有するチオールとしては、例えば、１（１１−メルカプトウンデシル）イミダゾール、及び１１−（１Ｈ−ピロール−１−イル）ウンデカン−１−チオール等が挙げられる。
【００５１】
−ＯＨ基を有するチオールとしては、例えば、１−メルカプト−２−プロパノール、３−メルカプト−１−プロパノール、４−メルカプト−１−ブタノール、６−メルカプト−１−ヘキサノール、８−メルカプト−１−オクタノール、９−メルカプト−１−ノナノール、１０−メルカプト−１−デカノール、１１−メルカプト−１−ウンデカノール、１１−メルカプトウンデシルヒドロキノン、及びα−チオグリセロール等が挙げられる。
【００５２】
有機金属錯体骨格を有するチオールとしては、例えば、１１−（フェロセニル）ウンデカンチオール、及び６−（フェロセニル）ヘキサンチオール等が挙げられる。
【００５３】
アジド基を有するチオールとしては、例えば、１１−アジド−１−ウンデカンチオール等が挙げられる。
【００５４】
カルボキシ基を有するチオールとしては、例えば、１１−メルカプトウンデカン酸、１２−メルカプトドデカン酸、３−メルカプトプロピオン酸、６−メルカプトヘキサン酸、及び８−メルカプトオクタン酸等が挙げられる。
【００５５】
ホスホン酸基を有するチオールとしては、例えば、１１−メルカプトウンデシルホスホン酸等が挙げられる。
【００５６】
ＮＨＳ基を有するチオールとしては、例えば、１２−メルカプトドデカン酸ＮＨＳエステル等が挙げられる。
【００５７】
ハロゲンを有するチオールとしては、例えば、３−クロロ−１−プロパンチオール等が挙げられる。
【００５８】
芳香環を有するチオールとしては、例えば、１，１’，４’，１”−テルフェニル−４−チオール、１−ナフタレンチオール、２−フェニルエタンチオール、４’−ブロモ−４−メルカプトビフェニル、４’−メルカプトビフェニルカルボニトリル、４，４’−ビス（メルカプトメチル）ビフェニル、４，４’−ジメルカプトスチルベン、４−（６−メルカプトヘキシルオキシ）ベンジルアルコール、４−メルカプト安息香酸、９−フルオレニルメチルチオール、ビフェニル−４，４−ジチオール、ビフェニル−４−チオール、ｐ−テルフェニル−４，４”−ジチオール、及びチオフェノール等が挙げられる。
【００５９】
脂環式化合物骨格を有するチオールとしては、例えば、１−アダマンタンチオール、シクロヘキサンチオール、及びシクロペンタンチオール等が挙げられる。
【００６０】
ホウ素化合物骨格を有するチオールとしては、例えば、ｍ−カルボラン−１−チオール、ｍ−カルボラン−９−チオール等が挙げられる。
【００６１】
チオール基を有する無機物としては、例えば、チオ硫酸アンモニウム、好ましくはアミノアルカンチオール、及びアミノエタンチオールが挙げられる。
【００６２】
リン酸エステルとしては、好ましくは、リン酸と不飽和脂肪族アルコールとのエステル、例えばオレス−３リン酸が挙げられる。
【００６３】
ホスホン酸としては、例えば、アルキルホスホン酸、アミノアルキルホスホン酸、フッ化アルキルホスホン酸、アジドアルキルホスホン酸、ヒドロキシアルキルホスホン酸、メルカプトアルキルホスホン酸、ポリエチレングリコール部位を有するホスホン酸、ジホスホン酸、トリホスホン酸等を用いることができる。具体的には、アミノメチルホスホン酸、２−アミノエチルホスホン酸、Ｏ−ホスホリルエタノールアミン、１２−アミノドデシルホスホン酸、１２−アミノウンデシルホスホン酸塩酸塩、６−アミノヘキシルホスホン酸、６−アミノヘキシルホスホン酸塩酸塩、１２−アジドドデシルホスホン酸、（１２−ドデシルホスホン酸）Ｎ，Ｎ−ジメチル−Ｎ−オクタデシルアンモニウムブロミド、（１２−ドデシルホスホン酸）Ｎ，Ｎ−ジメチル−Ｎ−オクタデシルアンモニウムクロリド、（１２−ドデシルホスホン酸）ピリジニウムブロミド、（１２−ドデシルホスホン酸）トリエチルアンモニウムブロミド、（１２−ドデシルホスホン酸）トリエチルアンモニウムクロリド、１１−ヒドロキシウンデシルホスホン酸、１２−メルカプトドデシルホスホン酸、１１−メルカプトウンデシルホスホン酸、１１−メタクリロイルオキシウンデシルホスホン酸、４−ニトロベンジルホスホン酸、１２−ホスホノ−１−ドデカンスルホン酸、（６−ホスホノヘキシル）ホスホン酸、１１−ホスホノウンデカン酸、１１−ホスホノウンデシルアクリレート、プロピレンジホスホン酸、４−アミノベンジルホスホン酸、１，８−オクタンジホスホン酸、１，１０−デシルジホスホン酸、６−ホスホノヘキサン酸、（１−アミノ−２−メチルプロピル）ホスホン酸、（１−アミノプロピル）ホスホン酸、（３−ニトロフェニル）ホスホン酸、１−ヒドロキシエタン−１，１，−ジホスホン酸、３−アミノプロピルホスホン酸、４−アミノブチルホスホン酸、ニトリロトリス（メチレン）トリホスホン酸、及びメチレンジホスホン酸等が挙げられる。ホスホン酸としては、好ましくは、アルキルホスホン酸、例えばデシルホスホン酸が挙げられる。
【００６４】
スルホン酸としては、例えば、アルキルスルホン酸、アミノアルキルスルホン酸、フッ化アルキルスルホン酸、アジドアルキルスルホン酸、ヒドロキシアルキルスルホン酸、メルカプトアルキルスルホン酸、ポリエチレングリコール部位を有するスルホン酸、ジスルホン酸、及びトリスルホン酸等が挙げられる。スルホン酸としては、より具体的には、４−アセトアミド−２−アミノベンゼンスルホン酸水和物、Ｎ−（２−アセトアミド）−２−アミノエタンスルホン酸、アミノベンゼンスルホン酸、２−アミノエタンスルホン酸、アミノメタンスルホン酸、３−アミノ−１−プロパンスルホン酸、ベンゼンスルホン酸、Ｎ，Ｎ−ビス（２−ヒドロキシエチル）−２−アミノエタンスルホン酸、３−（カルバムイミドイルチオ）−１−プロパンスルホン酸、２−シクロヘキシルアミノエタンスルホン酸、エタンスルホン酸、ヘプタデカフルオロオクタンスルホン酸等が挙げられる。
【００６５】
これらの化合物は、現像速度がより早く、現像による抵抗の増加がより少なく、より精密な導電性パターンを残すことができ、基板が白化しにくいといった利点を有する。
【００６６】
現像用化合物の分子量は、好ましくは５，０００以下、より好ましくは２，０００以下、更に好ましくは１，０００以下である。現像用化合物の分子量が５，０００以下であると、現像速度がより速くなる傾向があるため好ましい。
【００６７】
現像液は、上記カルボン酸、並びにそのエステル及び塩からなる群から選択される少なくとも１つの官能基を有する現像用化合物意外に、その他の現像用化合物を含んでもよい。その他の現像用化合物としては、例えば、炭酸ナトリウム、炭酸カリウム、水酸化カリウム、アミン類、２−メチルイミダゾール等のイミダゾール類、水酸化テトラメチルアンモニウム水溶液（ＴＭＡＨ）等のアルカリ水溶液、及びこれらの混合物等が挙げられる。
【００６８】
現像液は溶媒を含んでもよい。溶媒としては、現像用化合物を溶解することができれば特に限定されないが、水、アルコール（例えば、エタノール、プロパノール、エチレングリコール、及びグリセリン等）、エステル（例えば酢酸エチル、及び酢酸ブチル等）、エーテル（例えば、ジエチルエーテル、ブチルメチルエーテル、ジエチレングリコールモノブチルエーテル、ジエチレングリコールジブチルエーテル、及びＴＨＦ等）、ケトン（例えば、アセトン、メチルエチルケトン、及びγ−ブチロラクトン等）、炭化水素（例えば、ヘキサン、シクロヘキサン、及びテトラデカン等）、芳香族（例えば、トルエン、及びキシレン等）等を挙げることができる。特に、水、及びアルコールは基材へのダメージが小さいため好ましい。
【００６９】
現像液における現像用化合物の濃度は、所望の現像特性を達成することができれば特に限定されず、当業者であれば、酸化第一銅微粒子の溶解性、銅の溶解性、銅との反応性、基板の劣化等を考慮して、適切な濃度範囲を選択することが可能である。例えば、酸解離定数（ｐＫａ）が水中で１．９６以下の酸の場合、濃度は１０質量％超〜９６質量％未満であってよく、酸解離定数（ｐＫａ）が水中で−１．８以下の酸の場合、濃度は１質量％超〜４０質量％未満であってもよい。
【００７０】
《プリント配線板の製造方法》
本実施形態のプリント配線板の製造方法は、酸化第一銅微粒子を含む層を有する基板の選択された領域に光を照射して、導電性パターンを得る、光照射工程と、酸解離定数（ｐＫａ）が水中で−２以上の酸性の現像用化合物を含む現像液で上記基板を洗浄して、非照射部の上記酸化第一銅微粒子を除去する、現像工程とを含む。
【００７１】
図２は、従来のプリント配線板の一般的な製造方法を示す模式図である。従来のプリント配線板（２０）の製造方法は、一般に、基板（１）と、基板上に配置された導電性材料（４）と、導電性材料上に配置されたフォトレジスト材料（５）とを有するプリント配線板製造用基板（１０）を露光してフォトレジスト材料上にパターンを形成する、露光工程と；露光部分のフォトレジスト材料を現像液で溶解して除去する（ポジ型）、あるいは露光されていない部分のフォトレジスト材料を現像液で溶解して除去する（ネガ型）、現像工程と；フォトレジスト材料で保護されていない導電性材料をエッチング剤で削る、エッチング工程と；フォトレジスト材料を除去する剥離工程とを少なくとも有する。したがって、従来のプリント配線板の製造方法は、工程数が多く煩雑であるとともに、フォトレジスト材料を使用するため経済性や生産性の観点から好ましくないといった欠点がある。
【００７２】
図１は、本実施形態によるプリント配線板の製造方法の例を示す模式図である。本実施形態によるプリント配線板（２０）の製造方法は、酸化第一銅微粒子を含む層（２）を有する基板（１）の選択された領域に光を照射して、導電性パターン（３）を得る、光照射工程と；酸性の現像用化合物を含む現像液（図示せず）で上記基板を洗浄して、非照射部の上記酸化第一銅微粒子を除去する、現像工程とを有する。本実施形態によるプリント配線板の製造方法によれば、フォトレジスト材料を使用せず、かつ特定の現像用化合物を含む現像液を使用するため、経済的かつ効率的に、精密なプリント配線基板を製造することができる。
【００７３】
〈基板形成工程〉
本実施形態のプリント配線板の製造方法は、光照射工程の前に、基板上に酸化第一銅微粒子を含む分散体を塗布して乾燥させることにより、酸化第一銅微粒子を含む層を有する基板を形成する工程を更に含んでもよい。
【００７４】
（分散体）
分散体は、酸化第一銅微粒子を含有する。酸化第一銅は銀粒子等と比較して安価であり低温焼結しやすい傾向にあるので好ましい。酸化第一銅微粒子以外にも、銅、酸化第二銅、その他の酸化数をもった酸化銅、又はその他の金属若しくは金属酸化物の微粒子を含んでもよい。
【００７５】
酸化第一銅微粒子の平均二次粒子径、平均一次粒子径等については、上記「《プリント配線板製造用キット》」の欄を参照されたい。
【００７６】
分散体中の酸化第一銅微粒子の含有率の下限値は、分散体の全質量を基準として、好ましくは０．５質量％以上、より好ましくは１質量％以上、更に好ましくは５質量％以上であり、上限値は、好ましくは９５質量％以下、より好ましくは９０質量％以下、更に好ましくは８０質量％以下である。分散体中の酸化第一銅微粒子の含有率が０．５質量％以上であると、得られる酸化第一銅微粒子を含む層の厚さを確保でき、したがって、得られる導電性パターンの導電性が高くなるため好ましい。分散体中の酸化第一銅微粒子の含有率が９５質量％以下であると、酸化第一銅微粒子が凝集しにくく、分散性の観点から好ましい。
【００７７】
分散体は、溶媒（分散媒）を含有してもよい。分散体における溶媒としては、該分散体の塗布方法及び用途に応じて様々な溶媒を用いることができる。例えば、高い平滑性が要求される用途においては高沸点溶媒を用いることが好ましく、速乾性が要求される用途においては低沸点溶媒を用いることが好ましい。
【００７８】
低沸点溶媒の２０℃における蒸気圧は、２０Ｐａ以上１５０ｈＰａ以下であることが好ましく、より好ましくは１００Ｐａ以上１００ｈＰａ以下、更に好ましくは３００Ｐａ以上２０ｈＰａ以下である。低沸点溶媒の２０℃における蒸気圧が１５０ｈＰａ以下であると、溶媒の揮発速度を高く維持しつつ、分散体における酸化第一銅微粒子の分散安定性を確保しやすいため好ましい。低沸点溶媒の２０℃における蒸気圧が２０Ｐａ以上であると、分散体塗布膜にクラックが入りにくい乾燥速度にすることができるため好ましい。
【００７９】
低沸点溶媒としては、具体的には、例えば、水、酢酸エチル、酢酸ノルマルプロピル、酢酸イソプロピル、ペンタン、ヘキサン、シクロヘキサン、メチルシクロヘキサン、トルエン、メチルエチルケトン、メチルイソブチルケトン、ジメチルカーボネート、メタノール、エタノール、ｎ−プロパノール、ｉ−プロパノール、ｎ−ブタノール、ｉ−ブタノール、ｓｅｃ−ブタノール、ｔ−ブタノール、ｎ−ペンタノール、ｉ−ペンタノール、２−メチルブタノール、ｓｅｃ−ペンタノール、ｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、フェノール、シクロヘキサノール、メチルシクロヘキサノール、３，３，５−トリメチルシクロヘキサノール、ベンジルアルコール、及びジアセトンアルコール等が挙げられる。分散体を反転印刷で適用する場合、反転印刷時にブランケットが膨潤せず、ブランケットを長寿命化させることができるため、溶媒は親水性溶媒であることが好ましく、中でも、水と、炭素数１０以下のモノアルコールとから成る混合溶媒がより好ましい。炭素数１０以下のモノアルコールの中でも、エタノール、ｎ−プロパノール、ｉ−プロパノール、ｎ−ブタノール、ｉ−ブタノール、ｓｅｃ−ブタノール、及びｔ−ブタノールから成る群より選択される１種以上が、分散性、揮発性、及び粘性が特に適しているので、更に好ましい。これらのモノアルコールは、それぞれ単独で用いてもよいし、複数を混合して用いてもよい。モノアルコールの炭素数は、１０以下であると、酸化第一銅微粒子の分散性がより良好になるため好ましい。
【００８０】
高沸点溶媒の２０℃における蒸気圧は、０．０１０Ｐａ以上２０Ｐａ未満であることが好ましく、より好ましくは０．０５Ｐａ以上１６Ｐａ未満、更に好ましくは０．１Ｐａ以上１４Ｐａ未満である。高沸点溶媒の２０℃における蒸気圧が２０Ｐａ未満であると、レベリング効果によって分散体塗布膜の平滑性を維持しやすいため好ましい。
【００８１】
高沸点溶媒としては、具体的には、例えば、プロピレングリコールモノメチルエーテルアセテート、３メトキシ−３−メチルーブチルアセテート、エトキシエチルプロピオネート、プロピレングリコールモノメチルエーテル、プロピレングリコールモノエチルエーテル、プロピレングリコールモノプロピルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、キシレン、メシチレン、エチルベンゼン、オクタン、ノナン、デカン、エチレングリコール、１，２−プロピレングリコール、１，３−ブチレングリコール、２−ペンタンジオール、２−メチルペンタン−２，４−ジオール、２，５−ヘキサンジオール、２，４−ヘプタンジオール、２−エチルヘキサン−１，３−ジオール、ジエチレングリコール、ジプロピレングリコール、ヘキサンジオール、オクタンジオール、トリエチレングリコール、トリ１，２−プロピレングリコール、及びグリセロール等が挙げられる。分散体を反転印刷で適用する場合、反転印刷時にブランケットが膨潤せず、ブランケットを長寿命化させることができるため、溶媒は親水性溶媒であることが好ましく、中でも炭素数１０以下の多価アルコールがより好ましい。これらの多価アルコールは、それぞれ単独で用いてもよいし、複数を混合して用いてもよい。多価アルコールの炭素数が１０以下であると、酸化第一銅微粒子の分散性がより良好になる。上記低沸点溶媒と高沸点溶媒とを混合して用いてもよい。
【００８２】
溶媒の使用量は、塗布方法に応じて選択することができる。例えば、分散体をインクジェット印刷で適用する場合、該分散体における高沸点成分及び不揮発成分の合計の含有量が、分散体の全質量を基準として１〜４０質量％となる量とすることが好ましく、１０〜２０質量％となる量とすることがより好ましい。溶媒の使用量を１質量％以上とすることにより、塗布膜の膜厚が十分に厚くなり、焼成処理によって導電性の高い銅配線を形成することができる。この値を４０質量％以下とすることにより、分散剤の粘度をインクジェット印刷に適した範囲に調整することができ、更に２０質量％以下とすることにより、インクジェット印刷機の印刷ヘッドの目詰まりが防止される。
【００８３】
分散体をスクリーン印刷で適用する場合、該分散体における高沸点成分及び不揮発成分の合計の含有量は、分散体の全質量を基準として４０〜９０質量％であることが好ましく、６０〜８５質量％であることがより好ましい。
【００８４】
分散体を反転印刷で適用する場合、該分散体における高沸点成分及び不揮発成分の合計の含有量は、分散体の全質量を基準として５〜６０質量％であることが好ましく、１０〜３０質量％であることがより好ましい。
【００８５】
分散体は、長期保管安定性向上等の観点から、分散剤を含有してもよい。分散剤の構造は特に限定はないが、好ましい分散剤は、主骨格と結合性構造とを有する分散剤である。分散剤における結合性構造としては、例えば、アミン、Ｎ−ヒドロキシスクシンイミド、ピロリドン、チオール、セレノール、ポリスルフィド、ポリセレニド、カルボン酸、スルホン酸、ホスホン酸、ホスホン酸エステル等の化学構造を挙げることができ、これらのうちの少なくとも１つの化学構造を用いることができる。長期保管安定性の観点から、Ｎ−ヒドロキシスクシンイミド、チオール、カルボン酸、スルホン酸、ホスホン酸、及びホスホン酸エステルから選択される構造が好ましい。チオール構造は、得られる導電性パターンの抵抗値を減少させる効果を有するため、より好ましい。
【００８６】
分散剤中の結合性構造の含有割合に特に限定はないが、該分散剤に含まれる結合性構造が有する官能基のモル数の合計として、２．５×１０−５〜０．０３０モル／ｇであることが好ましく、１．０×１０−４〜０．００３０モル／ｇであることがより好ましく、２．５×１０−４〜０．００１０モル／ｇであることが更に好ましい。
【００８７】
分散剤の一分子中に含まれる結合性構造の数に特に限定はないが、１個以上１００個以下であることが好ましく、１個以上２０個以下であることがより好ましく、１個以上１０個以下であることが更に好ましい。分散剤一分子中に含まれる結合性構造が１００個以下である場合、粒子同士が架橋し凝集しにくくなり、十分な分散性を得ることができる。分散剤一分子中に含まれる結合性構造が２０個以下であれば、粒子同士が凝集しにくく二次粒径を小さくすることができ、１０個以下であれば比較的小さいエネルギーで粒子と分散剤との結合を解離することができるから、焼結が促進される。
【００８８】
分散剤の主骨格に特に限定はないが、例えば、ポリエチレングリコール（ＰＥＧ）、ポリプロピレングリコール（ＰＰＧ）、ポリイミド、ポリエチレンテレフタレート（ＰＥＴ）、ポリエーテルサルフォン（ＰＥＳ）、ポリエチレンナフタレート（ＰＥＮ）、ポリエステル、ポリカーボネート（ＰＣ）、ポリビニルアルコール（ＰＶＡ）、ポリビニルブチラール（ＰＶＢ）、ポリアセタール、ポリアリレート（ＰＡＲ）、ポリアミド（ＰＡ）、ポリアミドイミド（ＰＡＩ）、ポリエーテルイミド（ＰＥＩ）、ポリフェニレンエーテル（ＰＰＥ）、ポリフェニレンサルファイド（ＰＰＳ）、ポリエーテルケトン（ＰＥＫ）、ポリフタルアミド（ＰＰＡ）、ポリエーテルニトリル（ＰＥＮ）、ポリベンズイミダゾール（ＰＢＩ）、ポリカルボジイミド、ポリシロキサン、ポリメタクリルアミド、ニトリルゴム、アクリルゴム、ポリエチレンテトラフルオライド、エポキシ樹脂、フェノール樹脂、メラミン樹脂、ウレア樹脂、ポリメタクリル酸メチル樹脂（ＰＭＭＡ）、ポリブテン、ポリペンテン、エチレン−プロピレン共重合体、エチレン−ブテン−ジエン共重合体、ポリブタジエン、ポリイソプレン、エチレン−プロピレン−ジエン共重合体、ブチルゴム、ポリメチルペンテン（ＰＭＰ）、ポリスチレン（ＰＳ）、スチレン−ブタジエン共重合体、ポリエチレン（ＰＥ）、ポリ塩化ビニル（ＰＶＣ）、ポリフッ化ビニリデン（ＰＶＤＦ）、ポリエーテルエーテルケトン（ＰＥＥＫ）、フェノールノボラック、ベンゾシクロブテン、ポリビニルフェノール、ポリクロロピレン、ポリオキシメチレン、ポリスルホン（ＰＳＦ）、ポリスルフィド、及びシリコーン樹脂等が挙げられる。
【００８９】
分散剤の主骨格としては、特に、ポリエチレングリコール骨格、ポリププロピレングリコール骨格、ポリアセタール骨格、ポリブテン骨格、及びポリスルフィド骨格から選択される骨格を有する分散剤は、得られる金属膜中に残渣を残し難いため好ましく；ポリエチレングリコール及びポリプロピレングリコールから選択される骨格を有する分散剤は、印刷版に浸透し難く、印刷版が膨潤によって変形し難いため、より好ましい。印刷版には、後述する反転印刷に用いられる除去版、ブランケット等が含まれる。分散剤の主骨格中には、これらが単独で存在してもよいし、これらの共重合体が存在していてもよい。
【００９０】
分散剤は、主骨格及び結合性構造とは別に、官能基を更に有していてもよい。この官能基としては、例えば、ハロゲン、ニトロ基、アルキル基（例えばメチル基、イソプロピル基、ターシャリーブチル基等）、シアノ基、アリール基（例えばフェニル基、ナフチル基、チエニル基等）、ハロアリール基（例えばペンタフルオロフェニル基、３−フルオロフェニル基、３，４，５−トリフルオロフェニル基等）、アルケニル基、アルキニル基、アミド基、アシル基、アルコキシ基（例えばメトキシ基等）、アリールオキシ基（例えばフェノキシ基、ナフチル基等）、ハロアルキル基（例えばパーフルオロアルキル基等）、チオシアノ基、及び水酸基等を挙げることができる。
【００９１】
分散剤として、具体的には、ポリ（エチレングリコール）メチルエーテルチオールを好適に用いることができる。
【００９２】
分散剤の分子量に特に限定はないが、ゲルパーミエーションクロマトグラフィー（ＧＰＣ）で測定したポリエチレングルコール換算の分子量分布曲線において、分子量３１以上１，０００未満の領域に少なくとも１つのピークと、分子量１，０００以上４０，０００以下の領域に少なくとも１つのピークと、が存在するものであってよい。ここで「ピーク」とは、分子量分布曲線における傾き（縦軸の強度値を横軸の分子量で微分した値）が正の値からゼロを介して負の値へと変化する明確なピークを意味し、分子量分布曲線の傾きの符号が変化しない、いわゆる「ショルダー」は含まない。ピークは、上記の各領域に１つずつ存在していてもよいし、上記領域のいずれか又はその双方に複数が存在してもよい。
【００９３】
分散剤が、分子量３１以上１，０００未満の低分子量成分を含有することにより、塗布膜の結晶化が防止され、良好な平滑性を得ることができるため好ましい。この低分子量成分の分子量は、９００以下であることが、緩く凝集した粒子を解離して該粒子の分散性を向上させることができるためより好ましい。この低分子量成分の分子量が３１以上であると、より良好な分散性を得ることができるため好ましい。
【００９４】
分散剤が、分子量１，０００以上４０，０００以下の高分子量成分を含有することにより、塗布膜の強度が向上し、反転印刷時の除去性が向上するため好ましい。この高分子量成分の分子量が１，５００以上であれば、粒子に結合又は吸着した分散剤の立体障害により、該粒子同士の凝集を防止して、長期保管安定性を得ることができるためより好ましい。この高分子量成分の分子量は、４０，０００以下であれば、該分散剤が溶媒に溶解し易くなり、粒子及び分散剤の濃度を上げることができるため好ましく；２０，０００以下であれば、長期保管安定性が向上するためより好ましく；７，０００以下であれば、高い分散性を得ることができるため更に好ましい。
【００９５】
ＧＰＣ測定条件は、例えば以下のとおりである。
ポンプ：Ｗａｔｅｒｓ６１６
ＲＩ検出器：島津ＲＩＤ−１０Ａ
オートサンプラー：島津ＳＩＬ−１０Ａｖｐ
カラム：ＴＳＫｇｅｌ  Ｇ３０００ＰＷＸＩ＋Ｇ２５００ＰＷＸＩ（７．８ｍｍＩＤ×３０ｃｍ）
カラム温度：４０℃
溶離液溶媒：ｐＨ＝３．５リン酸水溶液
流速：１．０ｍｌ／ｍｉｎ
注入量：１０μｌ
標準試料：ポリエチレンオキサイド（Ａｌｄｒｉｃｈ社、ＰＲＯＤＵＣＴ  Ｎｏ．０２３９３）
【００９６】
ＧＰＣは、分散剤を試料として測定してもよいし、分散剤以外の成分を含有する分散体を試料として測定してもよい。分散体を測定試料とする際には、該分散体に下処理を加えてもよい。下処理をすることにより、分散体から分散剤を単離することができるため、好ましい。この下処理の方法としては、例えば、抽出、蒸留、濃縮、希釈、ｐＨ調整、酸の添加、塩基の添加、濾過、凝集剤の添加、加熱及び乾燥、冷却、真空乾燥、緩衝液の添加、イオン交換、遠心分離等を用いることができる。これらの下処理は、単独で行ってもよいし、これらの複数を組み合わせた複合的な下処理を行ってもよい。
【００９７】
以下に、下処理の具体例として、酸の添加、塩基の添加、並びに加熱及び乾燥について説明する。
（１）酸の添加
本下処理方法は、分散体に酸を加えることによって金属又は金属酸化物の粒子を溶解したうえで、ＧＰＣ測定を行う方法である。分散体に加える酸としては、例えば、硫酸、硝酸、シュウ酸、酢酸、塩酸等を挙げることができる。得られた溶液中の金属イオンをイオン交換樹脂により他のイオン種に交換してもよい。この場合の他のイオン種としては、例えば、水素、ナトリウム、カルシウム、カリウム等を用いることができる。酸を添加した後の溶液に、塩基を加えて溶液を中和したうえで測定に供してもよい。この場合の塩基としては、例えば、水酸化ナトリウム、水酸化カリウム、水酸化カルシウム、炭酸カルシウム、炭酸ナトリウム、炭酸水素ナトリウム等を挙げることができる。上記の処理によって沈殿物が発生した場合には、該沈殿物を濾過したうえで測定に供することが好ましい。
【００９８】
（２）塩基の添加
本下処理方法は、分散体に塩基を加えることによって、金属又は金属酸化物の粒子と分散剤との間の結合を解離させたうえで、ＧＰＣ測定を行う方法である。分散体中の分散剤がカルボン酸、ホスホン酸、スルホン酸等の酸性の構造を有している場合、該分散体に塩基を加えることにより、粒子と分散剤との結合を解離させることができる。このことを利用して、粒子と分散剤とを分離させて分析する方法である。分離した粒子を遠心分離により沈殿させ、上澄みを分析してもよい。分離した分散剤を抽出して分析してもよい。
【００９９】
（３）加熱及び乾燥
本下処理方法は、分散体を加熱及び乾燥することによって、金属又は金属酸化物の粒子と分散剤との間の結合を解離させたうえで、ＧＰＣ測定を行う方法である。分散体を加熱及び乾燥することによっても、粒子と分散剤との間の結合を解離させ、粒子を凝集させることができる。このことを利用して、粒子と分散剤とを分離させて分析する方法である。分離した粒子及び分散剤に溶媒を加え、分散剤を抽出して得られた抽出液を分析してもよいし；上記の抽出液に残留した粒子を濾別又は遠心分離によって除去して得られた溶液を分析してもよい。
【０１００】
分散剤は、反転印刷可能な塗布膜を得るために、重量平均分子量が３００以上であることが好ましく、８００以上であることがより好ましく、１，２００以上であることが更に好ましい。また、該分散剤は、塗布膜の結晶化を防止するために、重量平均分子量が６，０００以下であることが好ましく、５，０００以下であることがより好ましく、４，０００以下であることが更に好ましい。上記の重量平均分子量は、ＧＰＣで測定したポリエチレングリコール換算値である。
【０１０１】
分散剤において、ＧＰＣで測定したポリエチレングリコール換算分子量が１，０００以上４０，０００以下である高分子量成分の割合は、ＧＰＣで測定したポリエチレングリコール換算分子量が３１以上１，０００未満である低分子量成分１００質量部に対して、５質量部以上５００質量部以下であることが好ましい。低分子量成分１００質量部に対する高分子量成分の割合が、５００質量部以下であれば塗布膜の結晶化を防止して平滑性を向上できるため好ましく、３００質量部以下であれば長期保管安定性を向上させることができるためより好ましく、１００質量部以下であれば高い分散性を得ることができるため更に好ましい。この値が５重量部以上であれば、塗膜強度が向上して反転印刷時の除去性が向上するため好ましい。この値は、より好ましくは１０質量部以上、更に好ましくは２０質量部以上である。
【０１０２】
分散剤中における高分子量成分と低分子量成分との割合は、ＧＰＣで測定したポリエチレングリコール換算の分子量分布曲線において、分子量３１以上１，０００未満の領域に相当する面積と、分子量が１，０００以上４０，０００以下の領域に相当する面積との比によって知ることができる。
【０１０３】
分散体における分散剤の含有量は、粒子１００質量部に対して、１質量部以上であることが好ましく、より好ましくは５質量部以上、更に好ましくは１０質量部以上である。この分散剤の含有量は、粒子１００質量部に対して、１００質量部以下であることが好ましく、より好ましくは５０質量部以下、更に好ましくは３０質量部以下である。粒子１００質量部に対する分散剤の含有量が１質量部以上であれば、粒子が凝集せず、十分な分散性を得られる。粒子１００質量部に対する分散剤の含有量が１００質量部を超えると、分散剤の残渣によって得られる金属膜の抵抗が増加する。分散剤は、２０℃において液体であると、平滑性の高い塗布膜が得られるため好ましい。
【０１０４】
分散体は、上記のような粒子及び分散剤以外のその他の成分を更に含有していてもよい。このようなその他の成分としては、例えば、表面エネルギー調整剤、還元剤、有機バインダ―、溶媒等を挙げることができる。
【０１０５】
分散体が表面エネルギー調整剤を含むことにより、塗工性が向上し、得られる塗布膜の平滑性が向上し、従ってより均一な酸化第一銅を含む層が得られるため好ましい。表面エネルギー調整剤としては、商品名として、例えば、Ｔｒｉｔｏｎ  Ｘ−４５、Ｔｒｉｔｏｎ  Ｘ−１００、Ｔｒｉｔｏｎ  Ｘ、Ｔｒｉｔｏｎ  Ａ−２０、Ｔｒｉｔｏｎ  Ｘ−１５、Ｔｒｉｔｏｎ  Ｘ−１１４、Ｔｒｉｔｏｎ  Ｘ−４０５、Ｔｗｅｅｎ  ＃２０、Ｔｗｅｅｎ  ＃４０、Ｔｗｅｅｎ  ＃６０、Ｔｗｅｅｎ  ＃８０、Ｔｗｅｅｎ  ＃８５、Ｐｌｕｒｏｎｉｃ  Ｆ−６８、Ｐｌｕｒｏｎｉｃ  Ｆ−１２７、Ｓｐａｎ  ２０、Ｓｐａｎ  ４０、Ｓｐａｎ  ６０、Ｓｐａｎ  ８０、Ｓｐａｎ  ８３、Ｓｐａｎ  ８５等；ＡＧＣセイミケミカル製の「サーフロンＳ−２１１」、「サーフロンＳ−２２１」、「サーフロンＳ−２３１」、「サーフロンＳ−２３２」、「サーフロンＳ−２３３」、「サーフロンＳ−２４２」、「サーフロンＳ−２４３」、「サーフロンＳ−６１１」等；スリーエム製の「ＮｏｖｅｃＦＣ−４４３０」、「ＮｏｖｅｃＦＣ−４４３２」等；ＤＩＣ製の「メガファックＦ−４４４」、「メガファックＦ−５５８」等が挙げられる。
【０１０６】
中でも含フッ素界面活性剤が特に好ましく、ＡＧＣセイミケミカル製の「サーフロンＳ−２１１」、「サーフロンＳ−２２１」、「サーフロンＳ−２３１」、「サーフロンＳ−２３２」、「サーフロンＳ−２３３」、「サーフロンＳ−２４２」、「サーフロンＳ−２４３」、及び「サーフロンＳ−６１１」；スリーエム製の「ＮｏｖｅｃＦＣ−４４３０」及び「ＮｏｖｅｃＦＣ−４４３２」；並びにＤＩＣ製の「メガファックＦ−４４４」及び「メガファックＦ−５５８」が好適に用いられる。これらは単独で用いてもよいし、複数を混合して用いてもよい。
【０１０７】
分散体における表面エネルギー調整剤の添加量は、特に制限はないが、分散体の全量に対して、好ましくは０．０１０質量％以上であり、より好ましくは０．１０質量％である。表面エネルギー調整剤の添加量は、分散体の全量に対して、好ましくは２．０質量％以下であり、より好ましくは１．５質量％以下である。表面エネルギー調整剤を０．０１０質量％以上含有する場合、分散体を塗布する時に、得られる塗布膜の膜厚が均一となり、塗布ムラが生じ難い傾向がある。一方で、得られる金属膜において、表面エネルギー調整剤由来の残渣がなく、導電性を良好とするためには、表面エネルギー調整剤の添加量が２．０質量％以下であることが好ましい。
【０１０８】
（分散体の塗布）
分散体を塗布する方法としては、限定されないが、スクリーン印刷、スプレーコート、スピンコート、スリットコート、ダイコート、バーコート、ナイフコート、オフセット印刷、反転印刷、フレキソ印刷、インクジェット印刷、ディスペンサ印刷、グラビアダイレクト印刷、グラビアオフセット印刷等の方法を用いることができる。
【０１０９】
酸化第一銅微粒子を含む層は、基板表面のうち少なくともレーザを照射する領域に形成すればよい。酸化第一銅微粒子を含む層は、片面若しくは両面の全体に形成してもよく、又はレーザを照射する領域に沿ったパターンで形成してもよい。レーザを照射する領域に沿ったパターンで形成する場合、酸化第一銅微粒子の使用量を低減できる。酸化第一銅微粒子を含む層をパターンで形成する場合、特に限定されないが、例えばインクジェット印刷、スクリーン印刷、反転印刷等が好ましい。
【０１１０】
（分散体の乾燥）
上記のようにして形成された塗布膜を乾燥させる方法としては限定されないが、塗布後の膜を例えば２０〜１５０℃において、例えば１分〜２時間静置する方法が挙げられる。加熱方法としては、例えば熱風乾燥、赤外線乾燥、真空乾燥等が挙げられる。
【０１１１】
本実施形態のプリント配線板の製造方法における、酸化第一銅を含む層の表面粗さ（Ｒａ）、基板の荷重たわみ温度等については、上記「《プリント配線板製造用キット》」の欄を参照されたい。
【０１１２】
（コーティング層の形成）
本実施形態のプリント配線板の製造方法は、酸化第一銅微粒子を含む層を形成する前に、基板上に−ＯＨ基を有するコーティング用化合物を含むコーティング層を形成することを更に含んでもよい。他の側面において、コーティング化合物は、−Ａｒ−Ｏ構造又は−Ｍ−Ｏ構造を有することもまた好ましい。
【０１１３】
基板上にコーティング層を形成する方法としては、特に限定されないが、一般に、ウェット法とドライ方があり、ウェット法としては、スプレーコート、スピンコート、スリットコート、ダイコート、バーコート、ナイフコート等の方法により基板上にコーティング剤を塗布した後、使用するコーティング剤に応じて、乾燥、熱硬化、光硬化等により硬化させる方法が挙げられる。またドライ法としては、各種蒸着法、例えば、加熱蒸着、電子線蒸着、パルスレーザ蒸着、スパッタリング、イオンプレーティング、及び化学蒸着等が挙げられる。基板上にコーティング層を形成する好ましい方法としては、バーコート、ダイコート、スピンコート、及びスパッタリングである。
【０１１４】
コーティング用化合物、及びコーティング層の厚さ等については、上記「《プリント配線板製造用キット》」の欄を参照されたい。
【０１１５】
〈光照射工程〉
本実施形態のプリント配線板の製造方法は、酸化第一銅微粒子を含む層を有する基板の選択された領域に光を照射して、導電性パターンを得る、光照射工程を含む。
【０１１６】
光照射工程における光のエネルギー密度の下限値は、好ましくは１ｋＷ／ｃｍ２以上、より好ましくは１０ｋＷ／ｃｍ２以上、更に好ましくは１００ｋＷ／ｃｍ２以上である。光のエネルギー密度の上限値は、好ましくは１０ＭＷ／ｃｍ２以下、より好ましくは５ＭＷ／ｃｍ２以下、更に好ましくは１ＭＷ／ｃｍ２以下である。光のエネルギー密度が１ｋＷ／ｃｍ２以上であると、酸化第一銅が還元しやすく、より効率的に銅に変化し、導電性パターンの抵抗が低下するため好ましい。
【０１１７】
光源としては、限定されないが、例えばキセノンランプ、タングステンランプ、カーボンアーク灯、ＬＥＤ、メタルハライドランプ、超高圧水銀ランプ、窒素レーザ、アルゴンイオンレーザ、ヘリウムカドミウムレーザ、ヘリウムネオンレーザ、クリプトンイオンレーザ、ＹＡＧレーザ、エキシマレーザ、ファイバーレーザ及び半導体レーザ等が挙げられる。光源としては、好ましくはファイバーレーザ、半導体レーザ、キセノンランプである。
【０１１８】
光の波長としては、限定されないが、好ましくは２００ｎｍ〜２０００ｎｍ、より好ましくは３００ｎｍ〜８００ｎｍ、更に好ましくは４００ｎｍ〜５５０ｎｍである。
【０１１９】
光照射時の温度は、典型的には試料台の温度として測定され、限定されないが、３０℃以上１５０℃以下であることが好ましい。光照射時の温度が１５０℃以下であれば、基板としてポリエチレンテレフタレート（ＰＥＴ）等の耐熱性の低い樹脂基板であっても用いることができる。３０℃以上であるとより緻密な導電性パターンが得られる。
【０１２０】
光照射工程は空気中で行うことができ、任意に不活性ガス、例えば、窒素、ヘリウム、アルゴン等の雰囲気下で行ってもよい。
【０１２１】
光照射工程によって形成される導電性パターンの寸法としては、限定されないが、厚みに対して幅が２倍から３倍である。
【０１２２】
〈保護膜形成工程〉
本実施形態のプリント配線板の製造方法は、光照射工程の後であって現像工程の前に、照射部に保護剤によって保護膜を形成する工程を含むことが好ましい。現像工程の前に光照射部の表面に保護膜を形成することにより、光照射部の腐食を低減することができ、得られる導電性パターンの抵抗変化を低減することができる。
【０１２３】
保護膜を形成する方法としては、特に限定されないが、浸漬、吹き付け、塗布、スパッタリング等が挙げられる。保護膜を形成する好ましい方法としては、浸漬である。
【０１２４】
保護膜の厚さの上限値は特に限定されないが、好ましくは１μｍ以下、より好ましくは０．１μｍ以下、更に好ましくは０．０２μｍ以下であり、下限値は好ましくは０．１ｎｍ以上、より好ましくは０．５ｎｍ以上、更に好ましくは１ｎｍ以上である。
【０１２５】
保護膜は、酸化第一銅を含む層の表面のうち、光照射部のみに形成することが好ましい。
【０１２６】
保護剤としては、銅に吸着しやすく酸化銅に吸着しにくい化合物、例えば、アミノ基又は窒素を含む複素環構造を有する化合物及びチオール化合物が挙げられる。該化合物を、酸化第一銅を含む層を膨潤しない溶媒に溶解させ、該溶液に基板を浸漬することで、酸化第一銅を含む層の光照射部に保護剤を吸着させることができる。
【０１２７】
保護剤は、疎水性材料であることが好ましい。保護剤が疎水性材料であると、光照射部の腐食をより効果的に防止することができるため好ましい。疎水性材料としては、限定されないが、含フッ素材料、含珪素材料、アルキル基を有する材料が挙げられ、例えば、アルキルアミン、フッ化アルキルアミン、アルキルチオール、フッ化アルキルチオール等が挙げられる。疎水性材料としては、好ましくは、メチルアミン、エチルアミン、プロピルアミン、ブチルアミン、ペンチルアミン、ヘキシルアミン、オクチルアミン、デシルアミン、ドデシルアミン、エタンチオール、ブタンチオール、ヘキサンチオール、オクタンチオール、デカンチオール、ドデカンチオール、テトラデカンチオール、ヘキサデカンチオール、オクタデカンチオール等が挙げられる。
【０１２８】
〈現像工程〉
本実施形態のプリント配線板の製造方法は、酸性の現像用化合物を含む現像液で上記基板を洗浄して、非照射部の上記酸化第一銅微粒子を除去する、現像工程を含む。
【０１２９】
現像方法としては特に限定されず、通常の方法を用いることができる。例えば、ディップ法、バトル法、スプレー法、ブラッシング、スラッピング、スクラッピング、及び揺動浸漬等を挙げることができる。微細配線パターンを形成するためにはスプレー法が有効である。
【０１３０】
現像用化合物の分子量、及び好ましい現像用化合物等については、上記「《プリント配線板製造用キット》」の欄を参照されたい。
【０１３１】
図３は、本発明の好ましい実施形態によるプリント配線板の製造方法の例を示す模式図である。図３において、プリント配線板製造用基板（１０）は、例えばポリエチレンテレフタレート（ＰＥＴ）などのフレキキブル基板（１）と、基板上に配置され、芳香族構造又はＳｉ−Ｏ構造を有するコーティング層（６）と、コーティング層上に配置された酸化第一銅微粒子を含む層（２）とを有する。酸化第一銅微粒子の平均二次粒子径は、例えば５００ｎｍ以下である。プリント配線板製造用基板（１０）の酸化第一銅微粒子を含む層（２）上に、任意のパターンで、例えば１ｋＷ／ｃｍ２以上のエネルギー密度を有する光を照射して、導電性パターン（３）を形成する。酸化第一銅微粒子を含む層（２）の導電性パターン（３）上に、例えば疎水性材料から構成される保護膜（７）を形成する。次いで、チオール、リン酸、カルボン酸、並びにこれらのエステル及び塩からなる群から選択される少なくとも１つの官能基を有する現像用化合物を含む現像液で基板を洗浄して、プリント配線板（２０）を製造する。
【０１３２】
本発明の好ましい実施形態によるプリント配線板の製造方法によれば、−ＯＨ基又はＡｒ−Ｏ構造又はＳｉ−Ｏ構造を有する化合物のコーティング層を有するため耐熱性の低い樹脂、例えばポリエチレンテレフタレート（ＰＥＴ）樹脂などのフレキシブル材料を使用することができ、光照射による酸化第一粒子を含む層の爆散を低減することができ、基板と銅配線パターンとの密着性がより良好になる。また、酸化第一銅微粒子の平均二次粒子径が５００ｎｍ以下であり、１ｋＷ／ｃｍ２以上のエネルギー密度を有する光を照射することで、低抵抗かつ微細な銅配線パターンが得られる。さらに、疎水性材料の保護膜を有するため光照射部の腐食をより効果的に防止することができる。したがって、本発明の好ましい実施形態によるプリント配線板の製造方法は、より経済的かつ効率的に、高性能なフレキシブルプリント配線板を製造することができる。
【実施例】
【０１３３】
以下、実施例及び比較例により本発明の実施形態を具体的に説明するが、本発明はこれらの実施例及び比較例に限定されるものではない。
【０１３４】
《測定及び評価方法》
〈平均一次粒子径〉
酸化第一銅微粒子の平均一次粒径は、透過型電子顕微鏡又は走査型電子顕微鏡によって測定することができる。具体的な操作を説明する。サンプルを適当なサイズに切り分け、日立ハイテクノロジーズ社製、イオンミリング装置Ｅ−３５００を用いてブロードイオンビーム（ＢＩＢ）加工した。この際、必要に応じてサンプルを冷却しながらＢＩＢ加工を行った。加工したサンプルに導電処理を施し、導電性粘着剤部の断面を日立製作所社製、走査型電子顕微鏡Ｓ−４８００にて観察した。１視野内に１０点以上の一次粒子が存在する画像内のすべての一次粒子径を測定し、その平均値を、平均一次粒子径とした。
【０１３５】
〈平均二次粒子径〉
酸化第一銅微粒子の平均二次粒径は、透過型電子顕微鏡又は走査型電子顕微鏡によって測定することができる。具体的な操作を説明する。サンプルを適当なサイズに切り分け、日立ハイテクノロジーズ社製、イオンミリング装置Ｅ−３５００を用いてＢＩＢ加工した。この際、必要に応じてサンプルを冷却しながらＢＩＢ加工を行った。加工したサンプルに導電処理を施し、導電性粘着剤部の断面を日立製作所社製、走査型電子顕微鏡Ｓ−４８００にて観察した。１視野内に１０点以上の二次粒子が存在する画像内のすべての二次粒子径を測定し、その平均値を、平均二次粒子径とした。
【０１３６】
〈表面粗さ（Ｒａ）〉
酸化第一銅を含む層の表面粗さ（Ｒａ）は、菱化システム製の白色干渉計「ＶｅｒｔＳｃａｎ」を用いて測定できる。
【０１３７】
〈荷重たわみ温度〉
基板の荷重たわみ温度は、ＪＩＳ７１９１に準拠した方法で測定することができる。
【０１３８】
〈現像用化合物の分子量〉
現像用化合物の分子量は、構造式が一意に決まる化合物であれば、化合物を構成する原子の原子量の総和であり、ポリマーのように構造式が一意に決まらない化合物であれば、重量平均分子量である。重量平均分子量はゲルパーミエーションクロマトグラフィ（ＧＰＣ）によって測定することができる。
【０１３９】
上記ＧＰＣ測定条件は、化合物が親水性の場合、例えば以下のとおりである。
データ処理：東ソー社  ＥｃｏＳＥＣ−ＷＳ
ポンプ：Ｗａｔｅｒｓ社  Ａｃｑｕｉｔｙ  Ｈ
ＲＩ検出器：東ソー社  ＲＩ８０２０
オーブン：東ソー社  ＣＯ８０２０  
カラム：ＴＳＫｇｅｌ  Ｇ３０００ＰＷＸＩ＋Ｇ２５００ＰＷＸＩ（７．８ｍｍＩＤ×３０ｃｍ）
カラム温度：４０℃
溶離液：ｐＨ＝３．５リン酸水溶液
流速：１．０ｍｌ／ｍｉｎ
注入量：５０μｌ
標準試料：ポリエチレンオキサイド（Ａｌｄｒｉｃｈ社、ＰＲＯＤＵＣＴ  Ｎｏ．０２３９３）
【０１４０】
化合物が疎水性の場合、例えば以下のとおりである。
データ処理：東ソー社  ＥｃｏＳＥＣ−ＷＳ
装置：東ソー社  ＥｃｏＳＥＣ
カラム：ＴＳＫｇｅｌ  ＳｕｐｅｒＨＺＭ−Ｍ（４．６ｍｍＩＤ×１５ｃｍ）＋ＴＳＫｇｅｌ  ＳｕｐｅｒＨＺ２０００（４．６ｍｍＩＤ×１５ｃｍ）
温度：４０℃
溶離液：ＴＨＦ
流速：０．３５ｍｌ／ｍｉｎ
検出器：ＲＩ
標準資料：ポリスチレン（Ａｇｉｌｅｎｔ社  ｅａｓｙ  ｃａｌ）
【０１４１】
《分散体の作製》
水８００ｇ及び１，２−プロピレングリコール（和光純薬製）４００ｇから成る混合溶媒中に、酢酸銅（ＩＩ）一水和物（和光純薬製）８０ｇを溶解し、ヒドラジン（和光純薬製）２４ｇを加えて攪拌した後、遠心分離を用いて上澄みと沈殿物とに分離した。得られた沈殿物（１）２．８ｇに、Ｄｉｓｐｅｒｂｙｋ−１４５、（商品名、ビックケミー社製）０．４ｇ及び溶媒としてｎ−ブタノール（和光純薬製）３．０ｇを加え、ホモジナイザーを用いて分散することにより、銅（Ｉ）酸化物粒子を含有する分散体（Ａ）を得た。
Ｄｉｓｐｅｒｂｙｋ−１４５の添加量を０．８ｇにしたこと以外は分散体（Ａ）と同様の製法により、分散体（Ｂ）を得た。
【０１４２】
《実施例１》
ポリイミド（ＰＩ）基材（東レ・デュポン社製、厚み５０μｍのカプトンフィルム）上に、分散体（Ｂ）を乾燥時膜厚２５μｍになるよう塗布し、さらに室温で６０分間乾燥することで、実施例１の基板を得た。
【０１４３】
《比較例１》
ポリイミド基材（東レ・デュポン社製、厚み５０μｍのカプトンフィルム）上に、分散体（Ｂ）を乾燥時膜厚２５μｍになるよう塗布し、さらに室温で６０分間乾燥することで、比較例１の基板を得た。
【０１４４】
《比較例２〜４》
使用した基材及び分散体を表１のように変更した以外は、比較例１と同様の製法により、比較例１〜４の基板を得た。
【０１４５】
《実施例２》
ＰＥＴ基材（東洋紡社製、厚み１００μｍのコスモシャインＡ４１００）上に、コーティング層としてコルコートＮ１０３Ｘ（コルコート社製、商品名）を膜厚０．１５μｍになるよう形成した。このコーティング層上に、分散体（Ａ）を乾燥時膜厚２５μｍになるよう塗布し、さらに室温で６０分間乾燥することで、実施例２の基板を得た。
【０１４６】
《実施例３〜６、比較例５》
コーティング剤及びコーティング層厚みを表１のように変更した以外は、実施例２と同様の製法により、実施例３〜６及び比較例５の基板を得た。
【０１４７】
表中の名称はそれぞれ以下の化合物を指す。
ＰＩ：東レ・デュポン社製、厚み５０μｍのカプトンフィルム
ＰＥＴ：東洋紡社製、厚み１００μｍのコスモシャインＡ４１００
ＰＰ：厚み１００μｍのポリプロピレンフィルム
ＣＯＰ：Ｚｅｎｏｎ社製、ゼオノアフィルムＺＦ−１６
エポキシ：日本化薬社製、ＳＵ−８−３００５
コルコートＮ１０３Ｘ：コルコート社製、コルコートＮ１０３Ｘ
ＫＲ５２０６：信越化学社製、ＫＲ５２０６
ＩＴＯ−ＰＥＴ：アルドリッチ社製、酸化インジウムスズコートＰＥＴ、品番６３９２８１−１ＥＡ
【０１４８】
《光照射》
水素３％窒素９７％の雰囲気下で、波長５３２ｎｍ、出力０．４Ｗのレーザー光を、直径１０μｍの円状に倍率１００倍の対物レンズで集光し、走査速度１００ｍｍ／分で移動している基板に照射した。このとき、面積当たりの照射光のエネルギーは、５１０ｋＷ／ｃｍ２であった。
【０１４９】
《現像》
表２に記載の量比で現像用化合物を溶媒に溶解させた現像液を得た。現像液で満たしたシャーレに、光照射後の基板を入れ、シーソー型の振とう機（池田理科社製、ミニ・シェーカーＮＡ−１０１Ｎ）で５０ｒｐｍでシャーレを振とうさせ現像した。現像後、水及びエタノールでリンスした。
【０１５０】
《評価》
〈密着性評価〉
比較例及び実施例の基板の密着性を、現像液（１００％酢酸）で現像後の光照射部の残存率で評価した。
◎：９５〜１００面積％残存
○：８０〜９５面積％未満残存
△：２０〜８０面積％未満残存
×：０〜２０面積％未満残存
残存率（面積％）は、現像前後の照射部の顕微鏡写真を比較し、以下の式によって計算した。
（残存率）＝１００×｛（照射後の照射部の面積）／（照射前の照射部の面積）｝
【０１５１】
実施例２の基板を用いて、種々の現像液の特性を評価した結果を表２に示す。
なお、表中の分散剤は、それぞれ以下のサンノプコ株式会社製分散剤である。
９２２８：ＳＮ  ディスパーサント  ９２２８、エステル型非イオン系界面活性剤
２１９０：ＳＮ  スパース  ２１９０、ポリカルボン酸アルキルアミン塩
９８０：ＳＮ  ウェット  ９８０、非イオン系界面活性剤
ＳＮ２０Ｔ：ノプコウェット  ＳＮ‐２０Ｔ、非イオン系界面活性剤
５６００：ノプコスパース  ５６００、ポリカルボン酸アンモニウム塩
３６６：ＳＮ  ウェット  ３６６、非イオン系界面活性剤
９２：ノプコスパース  ０９２、カチオン系界面活性剤
【０１５２】
〈未照射部の溶解〉
未照射部の溶解性を、以下の基準で評価した。
○：未照射部の９０〜１００％が溶解
△：未照射部の５０〜９０％未満が溶解 
×：未照射部の５０％未満が溶解
現像前後の未照射部の吸収率及び基材の吸収率を測定し、以下の式によって溶解率（％）を計算した。吸収率は４０５ｎｍの光の吸収率を測定した。
【数１】
2018044202.tif 000003
【０１５３】
〈照射部の残存〉
照射部の残存性を以下の基準で評価した。残存率については、密着性と同様の方法で評価した。変色については、目視によって変色の有無を確認した。導電性については、２０ＭΩ未満であれば導電性有と評価した。
○：照射部の８０〜１００面積％が残存し、変色がなく、導電性がある
△：照射部の２０〜８０面積％未満が残存し、導電性がある
×：照射部の２０面積％未満が残存、または、導電性がない
【０１５４】
〈最小現像時間〉
光照射後の基板を現像液に入れてから、光未照射部が完全に溶けきるまでの時間（秒）を記録した。
【０１５５】
〈導電性評価〉
現像前後で光照射部の抵抗値（ｋΩ）をマルチメータで測定した。
【０１５６】
【表１】
2018044202.tif 000004
【０１５７】
【表２】
2018044202.tif 000005
表２中、「∞」は光未照射部が溶解しなかったことを示す。また、「−」はデータがないことを示す。未照射部の溶解が△又は○であり、かつ照射部の残存が△又は○場合は現像できたことを示す。どちらかの項目が×であるものは現像できなかったことを示す。
【０１５８】
実施例２の基板に光照射を施した後、１−オクタデカンチオールの５ｍｍｏｌ／Ｌエタノール溶液に３０分間浸漬し、エタノールで洗浄することで、光照射部に保護膜を形成した。次いで、１％の２−アミノエタンチオール水溶液を用いて現像し、現像前後の抵抗値を測定した。保護膜を表３に示す材料に変え、同様に評価した結果を表３に示す。
【０１５９】
【表３】
2018044202.tif 000006
【０１６０】
保護膜を形成することで現像前後での抵抗上昇が抑制されたことがわかる。また、疎水性の保護膜は抵抗上昇抑制効果が大きいことがわかる。
【符号の説明】
【０１６１】
１    基板
２    酸化第一銅微粒子を含む層
３    導電性パターン
４    導電性材料
５    フォトレジスト材料
６    コーティング層
７    保護膜
１０    プリント配線版製造用基板
２０    プリント配線版
【図１】
2018044202.tif 000007
【図２】
2018044202.tif 000008
【図３】
2018044202.tif 000009